(57)【要約】【課題】長期にわたって落書きや貼り紙に対して優れた除去性を有し、且つ汚れがつきにくい塗膜、および落書きを容易に除去する方法を提供する。【解決手段】エポキシ樹脂系プライマーの下塗、湿気硬化型シリコンアクリル樹脂の中塗および常温硬化型シリコーン樹脂クリヤーの上塗りからなる塗膜構成を有し、上塗りに撥水剤および滑剤を含有しない落書き除去性および貼り紙剥離性に優れた塗膜。中塗り湿気硬化型シリコンアクリル樹脂塗料中に骨材を配合した上記の貼り紙の剥離性塗膜。アクリル系またはアクリルスチレン系合成樹脂エマルジョン塗料に塗料の塗膜形成成分に対して０．５〜５．０重量％の繊維状パルプ粉末を配合した塗料であって、落書きされた物体面上に塗布し、塗膜形成後に塗膜を引き剥がすことにより塗膜面に落書きを転写除去することができる落書き剥離性塗料。【選択図】  なし【特許請求の範囲】
【請求項１】
下塗りとしてのエポキシ樹脂系プライマー、中塗りとしての湿気硬化型シリコンアクリル樹脂塗料および上塗りとしての常温硬化型シリコーン樹脂クリヤーからなる塗膜構成を有し、上塗りに撥水剤および滑剤を含有しないことを特徴とする落書きインク除去性および貼り紙剥離性に優れた塗膜。
【請求項２】
塗膜面の水接触角が１００°（２０℃）以上で且つ鉛筆引っかき値がＨ以上である請求項１に記載の落書きインク除去性および貼り紙剥離性に優れた塗膜。
【請求項３】
落書きがマジックインク、ラッカースプレー、ペイントマーカー、口紅、クレヨンである請求項１または２に記載の落書き除去性に優れた塗膜。
【請求項４】
中塗りの湿気硬化型シリコンアクリル樹脂塗料中に粒径範囲１〜５００μｍの骨材を中塗り塗料固形分の５〜３０重量％となる量で配合した請求項１または２に記載の貼り紙剥離性に優れた塗膜。
【請求項５】
物体表面に請求項１に記載の塗膜を形成することを特徴とする物体への落書きまたは貼り紙の防止方法。
【請求項６】
アクリル系またはアクリルスチレン系合成樹脂エマルジョン塗料に塗料固形分に対して０．５〜５．０重量％の繊維状パルプ粉末を配合したことを特徴とする塗料であって、落書きされた物体面上に塗布し、塗膜形成後に塗膜を引き剥がすことにより塗膜面に落書きを転写除去することができる性質を有する落書き剥離性塗料。
【請求項７】
塗膜が２０℃での引張強度１５０〜４００Ｎ／ｃｍ２、伸び１０〜６０％を有する請求項６に記載の塗料。
【請求項８】
落書きされた物体面上に請求項６または７に記載の塗料を塗布し、塗膜が形成された後この塗膜を引き剥がすことにより落書きを除去する方法。
【発明の詳細な説明】
【０００１】
【発明の属する技術分野】
本発明は、高速道路の橋脚や桁、歩道橋、電柱、壁面、街灯の柱等の建築構造物への落書きおよび貼り紙の防止方法、およびそのために用いる落書き除去性および貼り紙の剥離性に優れた塗膜に関する。また本発明は、落書きされた面から落書きを剥がし取ることのできる塗膜を形成する塗料およびその塗料を用いる落書き除去方法に関する。
【０００２】
【従来の技術】
建築物等への落書きによる被害は古くから存在するが、最近は不安定な生活環境から来るストレスの蓄積から悪質な落書きが増えており、また激しい商戦に伴う貼り紙が増えている。加えてインクやペイントの種類の増加やその特性の高度化、および易接着性の粘着剤の発展によって、一旦形成された落書きや貼り紙の除去はますます困難になってきている。この問題に対して、落書きや貼り紙を防止したり、取り除く方法も種々工夫されてきている。
【０００３】
落書きや貼り紙を防止する方法として、落書きや貼り紙がなされてもそれらを容易に除去することのできる塗料が開発されている。このような塗料の場合、多くは塗膜の耐候性が弱く、１〜２年程度で塗膜の滑性や撥水性が低下して落書き、貼り紙防止機能が悪くなるという点で効果は十分でない。また、長期間の落書き防止効果を維持させるためにシリコンオイルやワックスなどの滑剤や撥水剤を塗膜に配合しているが、経時で塗膜表面にこれ等の滑剤や撥水剤が露出するため汚れが付きやすいなど美感上の問題がある（例えば、特許文献１）。
【０００４】
また、一旦書かれた落書きを除去する方法としては、溶剤や洗剤で拭き取る方法や合成樹脂クリヤーを塗布して、クリヤー側に落書きを付着させてクリヤー塗膜と一緒に剥がし取る方法がある。落書きを付着させてクリヤー塗膜と一緒に落書きを剥がし取る方法（例えば、特許文献２、非特許文献１）としては、塗膜で剥ぎ取る時に塗膜が切れることや、伸び率が大き過ぎて膜が伸び作業が手間となるなどの問題がある。
上記のように、落書きや貼り紙を取り除き易くする方法も、書かれた落書きを除去する方法も現時点では満足なものはなく、より優れた方法が求められている。
【０００５】
【特許文献１】
特開平８−１５１５４０号公報
【特許文献２】
特開平１１−１３１０２２号公報
【非特許文献１】
「レジガードＦＡリニュー」（大日本塗料（株）；商品名）（１９９３年３月作成）
【０００６】
【発明が解決しようとする課題】
本発明は、長期にわたって落書きや貼り紙に対して優れた除去性を有し、且つ汚れがつきにくい塗膜を提供することを意図してなされたものである。また本発明は、一旦なされた落書きを容易に除去する方法を提供するものである。
【０００７】
【課題を解決するための手段】
本発明は、下塗りとしてのエポキシ樹脂系プライマー、中塗りとしての湿気硬化型シリコンアクリル樹脂塗料および上塗りとしての常温硬化型シリコーン樹脂クリヤーからなる塗膜構成を有し、上塗りに撥水剤および滑剤を含有しないことを特徴とする落書きインク除去性および貼り紙剥離性に優れた塗膜に関する。
詳しくは、本発明は、塗膜面の水接触角が１００°（２０℃）以上で且つ鉛筆引っかき値がＨ以上である上記の落書き除去性および貼り紙剥離性に優れた塗膜に関する。
特に、本発明は、中塗り湿気硬化型シリコンアクリル樹脂塗料中に平均粒径１〜５００μｍの骨材を中塗り塗料固形分の５〜３０重量％となる量で配合した上記の貼り紙剥離性に優れた塗膜に関する。
また、本発明は、物体表面に上記の落書き除去性および貼り紙剥離性に優れた塗膜を形成することを特徴とする構造物への落書きまたは貼り紙の防止方法に関する。
更に、本発明は、アクリル系またはアクリルスチレン系合成樹脂エマルジョン塗料に塗料固形分に対して０．５〜５．０重量％の繊維状パルプ粉末を配合したことを特徴とする塗料であって、落書きされた物体面上に塗布し、塗膜形成後に塗膜を引き剥がすことにより塗膜面に落書きを転写除去することができる性質を有する落書き剥離性塗料に関する。
詳しくは、本発明は、塗膜が２０℃での引張強度１５０〜４００Ｎ／ｃｍ２、伸び１０〜６０％を有する上記の塗料に関する。
更にまた、本発明は、落書きされた物体面上に上記の落書き剥離性に優れた塗布を塗布し、塗膜が形成された後この塗膜を引き剥がすことにより落書きを除去する方法に関する。
【０００８】
【発明の実施の形態】
本発明は、ひとつには、壁面等の構造物などになされる落書きや貼り紙が付きにくく、また落書きや貼り紙がされた場合に落書きを除去しやすく、貼り紙を剥離しやすい塗膜およびこの塗膜を用いた落書きや貼り紙の防止方法に関する。もうひとつには、落書き上に塗布し、造膜後その膜を剥がすことにより落書きをその膜とともに剥離して取り除くことのできる塗料、およびこの塗料を用いて落書きを除去する方法に関する。
【０００９】
本発明において、落書きとは、構造物等の物体に油性のラッカースプレーやマジックインクなどで書かれた図や文字等であり、水洗等の簡単な作業では除去できないものを言う。
また、貼り紙とは、構造物等に糊で貼り付けられた紙を言い、この紙は予め糊剤の付いた紙も含む。
【００１０】
本発明の落書き除去性および貼り紙剥離性に優れた塗膜は、下塗り、中塗りおよび上塗りの少なくとも３層からなる。
下塗り材にはエポキシ樹脂系プライマーを使用する。エポキシ樹脂系プライマーは落書きの対象となる物体である金属やコンクリート、モルタル等、あるいはそこに既に付着している古い塗膜などへの付着性が優れている点で本発明にとって好ましい。特に、一般的に使用される常温乾燥型の２液型塗料が好ましい。
このエポキシ系プライマーの組成は、液状や固形のビスフェノール型エポキシ樹脂とアミン系硬化剤をビヒクルとして着色顔料、体質顔料、防錆顔料、添加剤などを配合した公知の塗料でよく、必要であれば石油樹脂などを配合した変性エポキシ樹脂塗料なども使用することができる。
【００１１】
中塗り材は、下塗りのエポキシ系プライマーおよび上塗りの常温硬化型シリコーン樹脂クリヤーにともに良好な付着性を有することが必要であり、湿気硬化型シリコンアクリル樹脂塗料を使用する。
中塗り塗料として、常温乾燥型シリコーン樹脂クリヤーはエポキシ系プライマーとの付着性が極めて悪く、また中塗にアクリルウレタン樹脂塗料やポリエステルウレタン樹脂塗料を用いると下塗りとは良好な付着性を示すが、上塗に用いる常温乾燥型シリコーン樹脂クリヤーとは付着性が悪く、いずれも本発明の中塗り材としては好ましくない。
湿気硬化型シリコンアクリル樹脂塗料とは、一般に第３級アミノ基含有アクリル樹脂（主剤）とエポキシ含有シリコン化合物（硬化剤）を混合し、空気中の水分を取り入れて常温硬化させるものを言う。
【００１２】
本発明では、いずれの湿気硬化型シリコンアクリル樹脂塗料をも使用することができるが、中でも第３級アミノ基含有アクリル樹脂を主剤として、エポキシ含有シリコン化合物を硬化剤とする２液型塗料が特に好ましい。
例えば、大日本インキ化学工業（株）から発売されているもので、使用する前に主剤と硬化剤を混合して塗布すれば常温で乾燥できる塗料等が利用できる。この樹脂は速乾性で本明細書で説明する下塗りのエポキシ樹脂系プライマーや上塗の常温乾燥型乾燥型シリコーン樹脂クリヤーとも良好な付着性を有しており、中塗りとしては最適な材料である。そのような商品として次のものを例示する事ができる：
市販樹脂：大日本インキ化学工業（株）
（主剤）第３級アミノ基含有アクリル樹脂：アクリディックＹＹ４６６、Ａ９５５０
（硬化剤）エポキシ基含有シリコン化合物：アクリディックＡ９５８６、ＢＺ−１１６３
【００１３】
またこの中塗りは通常は色付けの面から、顔料を配合したエナメル塗料を使用することが好ましい。エナメル塗料は第３級アミノ基含有アクリル樹脂に着色顔料、体質顔料、添加剤などを配合してサンドミルなどの分散機で規定の粒度に分散して製造される。
【００１４】
本発明の上塗り材には常温硬化型シリコーン樹脂クリヤーを使用する。常温硬化型シリコーン樹脂とは、三官能基を有する一般的なポリオルガノシロキサン樹脂であり、官能基としてはシラノール基（主剤）、アルコキシ基（硬化剤）があり、これらを混合することにより触媒下で脱アルコール反応が起こり硬化するものをいう。
この常温硬化型シリコーン樹脂クリヤーは主剤と硬化剤とからなる２液型塗料である。主剤は一般式（Ｉ）で表されるシラノ―ル樹脂
【００１５】
【化１】
2004167396.tif 000002
【００１６】
〔式中、Ｒ１はメチル基、Ｒ２はフェニル基を示し、ｎは６〜１０の整数を表す〕
と末端にシラノール基を持つジオールを併用させた樹脂で市販のシラノール樹脂としてはＴＳＲ−１１６、ＴＳＲ−１２７、ＴＳＲ−１４４、ＴＳＲ−１４５（いずれも東芝シリコーン（株）製）で、ジオールとしてはＹＦ３８００、ＹＦ３８０４、ＸＣ９６−７２３（いずれも東芝シリコーン（株）製）等を用いることができる。
【００１７】
硬化剤は一般式（ＩＩ）で表されるアルコキシレジン
【化２】
2004167396.tif 000003
〔式中、Ｒ１はメチル基を示し、ｎは３〜７の整数を表す〕
と触媒の混合物で、市販のアルコキシレジンとしてはＸＣ９６−Ｂ０４４６、ＸＲ３１−Ｂ１４１０（いずれも東芝シリコーン（株）製）、触媒としてはＣＲ−１５、ＴＳＬ−８３４５（いずれも東芝シリコーン（株）製）等のγ−アミノプロピルトリエトキシシランまたはジブチル錫ラウレート系触媒等を利用できる。
これらの樹脂を配合することで上塗りとして高硬度で水接触角の高い塗膜が得られる。
【００１８】
本発明で、上塗りとして特に好ましい、落書き除去性の優れた塗料配合は次のものである：
〔上塗り塗料の配合の１例〕
シラノ―ルレジン      １００重量部
アルコキシレジン      ８０〜１００重量部
ジオール              １０〜３０重量部
触媒                    ５〜１０重量部。
尚、上塗は落書き除去性や貼り紙除去性をアップさせるためにクリヤーで使用することが好ましい。このため色相は中塗の色によって決まる。
【００１９】
本発明の上塗りには、撥水剤や滑剤等を含有しない。そのため従来の落書き防止塗料とちがって、撥水剤のブリーディングによる汚れの付きやすさや経時での落書き除去性の低下等の欠点がないという特徴がある。
またこのような上塗りを使用することにより、本発明の落書き除去性および貼り紙の剥離性に優れた塗膜の塗膜面の２０℃での水接触角を１００°以上で、且つ鉛筆引っかき値がＨ以上とすることができる。この特性も本発明の塗膜の特徴のひとつである。
【００２０】
本発明の落書き除去性および貼り紙剥離性に優れた塗膜は、上記のような構成を持つことによって、その上に落書きや貼り紙が付きにくく、落書きや貼り紙を防止でき、またこの上に落書きされた場合に容易にその落書きを除去することができるし、また貼り紙がされた場合にも容易にその紙を剥がして跡に汚れが残らないようにすることができる。
落書きを除去するには、例えばラッカーシンナーを含ませた布切れを用いて落書きされた箇所を拭き取るようにして落書きを落とせばよい。また貼り紙を除去するには、例えば貼り紙の端から引っ張るように剥がすと貼り紙は簡単に取れる。取れにくい場合は貼り紙の端にテープを貼り、テープと一緒に剥がすと貼り紙は簡単に剥がすことができる。もし糊などの汚れが残った場合はテープを貼り付け、剥がすと、糊などの汚れはこのテープと一緒に除去できる。
【００２１】
本発明の貼り紙の剥離性に優れた塗膜には、その中塗り湿気硬化型シリコンアクリル樹脂塗料中に粒径範囲１〜５００μｍの骨材を中塗り塗料固形分の５〜３０重量％となる量で配合することが好ましく、こうすることによりさらに貼り紙の剥離を容易にすることができる。これらの骨材の大きさはより好ましくは１００〜５００μｍである。また塗膜中へのより好ましい配合量は１０〜２５重量％である。
このような骨材の例としては、プラスチックビーズ、ガラスビーズやシラスバルーン等の軽量骨材等が挙げられる。市販のプラスチックビーズとしては、例えばテクノポリマー（積水化学（株）製）、ファインパール（住友化学（株）製）、タフチック（東洋紡績（株）製）等が、またシラスバルーンとしては、例えばウインライトＷＢ（イヂチ化成（株）製）、中空バルーンＨＦＢ（堺商事（株）製）等が例示できる。
【００２２】
本発明は、また、アクリル系またはアクリルスチレン系合成樹脂エマルジョン塗料に塗料の塗膜形成成分に対して０．５〜５．０重量％の繊維状パルプ粉末を配合したことを特徴とする塗料であって、落書きされた物体面上に塗布し、塗膜形成後に塗膜を引き剥がすことにより塗膜面に落書きを転写除去することができる性質を有する、落書き剥離性塗料を提供する。
この塗料は、造膜後、塗膜が２０℃での引張強度１５０〜４００Ｎ／ｃｍ２、伸び１０〜６０％を有することが好ましい。また塗膜が２０℃での引張強度３００〜４００Ｎ／ｃｍ２、伸び１５〜４０％を有することが更に好ましい。
【００２３】
ここで言う合成樹脂エマルジョンは常温で造膜性を有するものであればいずれも使用することができるが、好ましくはアクリル系またはアクリルスチレン系樹脂のエマルジョンである。このような合成樹脂エマルジョンは市販されており、例えば、アクリル系ではモビニール＃７００、＃７２７、＃７４５（いずれもクラリアントポリマー（株）製）、ヨドゾールＡＤ８１（日本ＮＳＣ（株）製）、ボンコート９９０（大日本インキ化学工業（株）製）等、アクリルスチレン系ではモビニール＃７０７、＃８６０、＃８７０（いずれもクラリアントポリマー（株）製）、ヨドゾールＧＤ８６（日本ＮＳＣ（株）製）、ボンコート８４５０（大日本インキ化学工業（株）製）等を使用することができる。
【００２４】
落書き剥離性塗料としての合成樹脂エマルジョン塗料に配合する繊維状パルプ粉末としては、木材や綿等の天然パルプ、レーヨン等の再生繊維、アセテート等の化学繊維またはポリアミド、ポリエステル、ビニロン、アクリル等の合成繊維を粉末にしたものがいずれも使用できる。繊維状パルプ粉末は長さが０．５〜３．０ｍｍのものが好ましく、０．５〜２．０ｍｍのものがより好ましい。
このような繊維状パルプ粉末は上記の天然パルプ、あるいは再生、化学または合成繊維を化学的処理、物理的処理を施すことによって不純物を取り除き、且つ一定の長さに分級することによって得ることができる。
特に好ましいパルプ粉末は木材を化学薬品処理して得られる木材パルプで、一般的には紙の強度を向上させるために製紙に用いられるものを使用することができる。このようなパルプ粉末は市販されており、例えば、長さ０．５〜１．５ｍｍの「ＰＫパルプ１ｍ／ｍ」（（株）北辰製）等がある。
【００２５】
これらのパルプ粉末は、合成樹脂エマルジョン塗料の造膜成分に対して０．５〜５重量％、好ましくは２〜４重量％の範囲で配合する。パルプ粉末をこの範囲より増すことにより膜強度は上がるが伸び率が低下して塗料粘度も上昇して塗装作業性が悪くなる。
【００２６】
この塗料を落書きされた物体面上に塗布し、塗膜が形成された後この塗膜を引き剥がすことにより、落書きは塗膜面に転写されて塗膜とともに容易に除去することができる。本発明においては、塗膜は短時間で形成され、所定の引張強度および伸びを有するようになるため、塗布後数時間には十分引き剥がしができる。
【００２７】
【実施例】
以下、実施例により本発明をより詳細に且つ具体的に説明する。
（１）落書き防止効果
実施例 １〜３
まず下塗りとして次に記載のエポキシ樹脂系塗料を、主剤と硬化剤を混合後、基材であるスレート上に固形分として１００ｇ／ｍ２となるように塗布した。
〔下塗り塗料配合〕（数値は重量％を表す）。
2004167396.tif 000004
【００２８】
下塗りが硬化した後、その上に中塗りとして次に記載の湿気硬化型シリコンアクリル樹脂塗料を、主剤と硬化剤を混合後、固形分として１００ｇ／ｍ２となるように塗布した。
〔中塗り塗料配合〕（数値は重量％を表す）。
2004167396.tif 000005
【００２９】
中塗りが硬化した後、その上に上塗りとして表２に記載の常温硬化型シリコーン樹脂クリヤー（配合Ｉ〜ＩＩＩ）を、主剤と硬化剤を混合後、固形分として５０ｇ／ｍ２となるように塗布した。こうして基材上に落書きインクの除去性に優れた３層からなる塗膜を形成した。
【００３０】
形成された落書き除去性塗膜上に、それぞれマジックインクおよびラッカスプレーで落書きを行い、ラッカースプレーのハジキ性および除去性を評価した。
実施例１〜３の塗膜構成を表１に、および落書き防止性（ハジキ性）および除去性の結果も表１に記載した。
【表１】
2004167396.tif 000006
【００３１】
【表２】
2004167396.tif 000007
【００３２】
表１および表２に記載した上塗り塗膜の水接触角および鉛筆引っかき値の評価方法、および表１に記載したマジックインキおよびラッカースプレーのハジキ性および除去性の評価方法を以下に記載する。
〔上塗り塗膜の性能評価方法〕
１）接触角：
評価装置としてウエハー洗浄度評価装置ＣＡ−Ｓ  １５０型（協和界面科学（株）製）を用いて測定した。
２）鉛筆引っかき値：
ＪＩＳ  Ｋ  ５４００  ８．４．１に準じて評価した。
【００３３】
〔落書き除去性の評価方法および評価基準〕
１）落書きのハジキ性：
塗面にマジックインキまたはまたはラッカースプレーで落書きし、ハジキの程度を目視により評価した。
評価の基準
◎  非常によくはじく
○  はじく
△  わずかにはじく
×  はじかない。
２）落書きの除去性：
落書きをラッカーシンナーを含ませた布切れを用いて落書きを拭き取る方法で除去し、除去の程度を目視により評価した。
評価の基準
◎  残留インクの痕跡なし
○  ごくわずかに痕跡あり
△  痕跡あり
×  除去できない。
【００３４】
比較例 １〜２
上塗り塗料として表２の配合ＩＶおよびＶをそれぞれ用いた以外は実施例１と同様にして落書き除去性塗膜を形成し、同様にしてマジックインクおよびラッカースプレーのハジキ性および除去性を評価した。結果を表１に記載した。
【００３５】
比較例 ３
塗装を施していない基材スレートの上に直接落書きして除去性を評価した。実施例１と同様にして落書き除去を試みたが、落書きは全く取れなかった。
【００３６】
（２）貼り紙防止効果
実施例 ４〜７
基材であるスレート上に、表３に示した下塗り塗料、中塗り塗料および上塗りクリヤー塗料を実施例１と同様にして順次塗布して貼り紙除去性塗膜を形成した。実施例４〜６の中塗り塗膜には骨材が含有されている。下塗り、中塗りおよび上塗りクリヤーのそれぞれの塗料の塗布量は、それぞれ固形分として１００ｇ／ｍ２、１００ｇ／ｍ２および５０ｇ／ｍ２であった。
形成された貼り紙除去性塗膜上に、表３に記載の各種テープまたはシートを貼り付け、下記に示す方法でこの紙の剥離試験を行った。
剥離試験の結果も表３に記載した。
【００３７】
【表３】
2004167396.tif 000008
【００３８】
〔貼り紙の剥離性評価法〕
塗面に、貼り紙としてセロファンテープ、布ガムテープおよび糊付きタックシートを貼り付け、その剥がれ易さを感覚的に評価し、次に基準によって判定した。
評価基準
◎：テープ（またはシート）が塗面にくっつかない
○：テープ（またはシート）は塗面に付くが、簡単に剥がれる
△：テープ（またはシート）を剥がすのにやや力が要る
×：テープ（またはシート）を剥がせない。
【００３９】
比較例 ４
中塗り塗料および上塗りクリヤーとして表３に記載の市販品を用いた以外は実施例４と同様にして基材上に塗膜を形成し、同様にして貼り紙の剥離性を評価した。結果を表３に示した。糊付きタックシート、セロファンテープは強く引っ張ると途中で破れ、剥がすことができなかった。また、布ガムテープは剥離できなかった。
【００４０】
（３）落書き剥離性塗料による落書きの除去
実施例 ８〜１１
基材であるスレート上に、表４に示した下塗り塗料、中塗り塗料および上塗りクリヤー塗料を実施例１と同様にして順次塗布して本発明の落書き除去性塗膜を形成した。下塗り、中塗りおよび上塗りクリヤーのそれぞれの塗料の塗布量は、それぞれ固形分として１００ｇ／ｍ２、１００ｇ／ｍ２および５０ｇ／ｍ２であった。
次に、形成された落書き除去性塗膜上に、マジックインクまたはラッカースプレーにより落書きをして１日放置した。この上に表５に記載した配合ＶＩまたは配合ＶＩＩの落書き剥離性塗料（合成樹脂エマルジョン系塗料）を固形分で３００〜４００ｇ／ｍ２となるように塗布し、３時間常温乾燥した。
落書き剥離性塗料が乾燥した後、その塗膜を端の方から剥がして、落書きの除去性を次の基準に基づいて評価した。評価結果を表４に記載した。
【００４１】
〔落書き剥離性塗料による落書き剥離性の評価基準〕
○：合成樹脂エマルジョン系塗料（落書き剥離性塗料）の塗膜全面を簡単に剥離でき、この塗膜に落書きが移行して塗面の落書きが除去できる
△：合成樹脂エマルジョン系塗料（落書き剥離性塗料）の塗膜を剥がす時に塗膜が伸びて切れるが、落書きは除去できる
×：合成樹脂エマルジョン系塗料（落書き剥離性塗料）の塗膜を剥がすことができない。
【００４２】
比較例 ５
落書き剥離性塗料として表５の配合ＶＩＩＩを用いた以外は実施例８と同様にして、落書きの上に剥離性塗膜を形成し、落書きの除去性を評価した。その結果、剥離性塗膜の伸びが大きく、引張強度が低いため剥離時に塗膜が伸び、途中で塗膜が切れ、完全には剥がすことができなかった。
【００４３】
比較例 ６
落書き除去性塗膜として表４に記載するように中塗りに市販のアクリルウレタン樹脂塗料、上塗りに市販のアクリルウレタン樹脂クリヤーを用いた以外は実施例８と同様にして、落書きの上に剥離性塗膜を形成し、落書きの除去性を評価した。この場合は、剥離性塗膜を下の塗膜から剥がすことができず、落書きの除去はできなかった。
【００４４】
【表４】
2004167396.tif 000009
【００４５】
【表５】
2004167396.tif 000010
【００４６】
【発明の効果】
本発明の落書き除去性および貼り紙剥離性塗膜を構造物等に形成することによって落書き除去性や貼り紙を防止することができ、落書き除去性や貼り紙がなされたとしても容易に除去することができる。また落書きの上に本発明の落書き剥離性塗料を塗布し、硬化した塗膜を引き剥がすことにより、落書きをこの上に転写して塗膜とともに落書きを取り除くことができる。